Способ изготовления облицовочной профилированной панели с декоративной поверхностью
METHOD FOR MANUFACTURING A PROFILED LINING PANEL WITH A DECORATIVE SURFACE

Изобретение относится к производству облицовочных профилированных панелей с декоративной поверхностью, которые могут быть использованы для отделки и облицовки различных предметов и изделий интерьера, в частности, дверей.
Для оценки новизны заявленного решения рассмотрим ряд известных технических средств аналогичного назначения, характеризуемых совокупностью сходных с заявленным устройством признаков,
Известен способ изготовления отделанных древесных плитныхматериалов по патенту РФ №2135352, включающий использование отделочного материала с применением пропиточной аминоформальдегидной смолы, наложение его на поверхность древесного плитного материала с образованием свесов, приклеивание к поверхности, обработка свесов с последующим приклеиванием их к кромке плитного материала, который характеризуется тем, что в качестве отделочного материала используют ламинат на основе бумаги, пропитанной аминоформальдегидной смолой с применением в качестве отвердителя органических кислот, содержащих в своем составе функциональные группы, отличные от карбоксильных.
Недостатком данного способа и других известных из уровня техники способов получения профилированных панелей с отделанной поверхностью является наличие в технологическом процессе двух отдельных операций, а именно: отделки поверхности панели и ее профилирование, увеличивающих продолжительность процесса изготовления готового изделия, повышающих его трудоемкость, и, в конечном итоге, снижающих производительность технологического процесса.
Известен способ изготовления облицовочной профилированной панели с декоративной поверхностью по патенту РФ №2296061, включающий использование отделочного облицовочного материала, наложение его на поверхность панели и приклеивание его к поверхности панели с прессованием и последующим кондиционированием, который характеризуется тем, что перед наложением отделочного облицовочного материала и формированием профиля панель одновременно с нанесением клея увлажняют и обрабатывают паром, а прессование ведут при температуре 127-132°С и максимальном давлении 170 бар, время кондиционирования составляет 4-6 мин.
2
В данном способе в качестве облицовочного отделочного материала используется текстурная бумага с плотностью 90-110 г/м, в качестве клея применяют карбамидо-формальдегидную смолу с хлористым аммонием в качестве отвердителя, а в качестве профилированной панели применяют плоский лист плиточного материала.
Данное техническое решение, как наиболее близкое к заявленному по техническому существу и достигаемому результату, принято в качестве его прототипа.
Технический результат, обеспечиваемый прототипом, заключается в сокращении продолжительности технологического процесса изготовления облицовочной профилированной панели с декоративной поверхностью, снижении трудоемкости процесса изготовления, увеличении производительности.
Существенным недостатком прототипа является то, что при его реализации не удается избежать значительных дополнительных расходов, связанных с хромированием пресс-формы, в результате их окисления, а также образование микроразрывов на поверхности облицовочной панели с декоративной поверхностью, что снижает качество облицовочной панели до уровня неисправимого брака.
Задачей заявляемого изобретения является создание технологии изготовления облицовочной профилированной панели с декоративной поверхностью, которая исключает окисление поверхностей пресс-формы и появление микроразрывов на поверхности облицовочной панели.
Сущность заявленного технического решения выражается в следующей совокупности существенных признаков, достаточной для решения указанной заявителем технической проблемы и получения, обеспечиваемого изобретением технического результата.
Согласно изготовления облицовочной профилированной панели с декоративной поверхностью, включающий использование отделочного облицовочного материала, наложение его на поверхность панели и приклеивание его к поверхности панели с одновременным формированием профиля панели путем прессования с использованием пресс-формы, характеризуется тем, что предварительно к пресс-форме поверх отделочного облицовочного материала закрепляют пленку прозрачного полимерного материала, которая позволяет избежать окисления поверхностей пресс-формы и появления микроразрывов на поверхности обработанной панели.
Кроме того, заявленное техническое решение характеризуется наличием ряда дополнительных факультативных признаков, а именно:
- в качестве прозрачного полимерного материала используют материал, изготовленный из полиэтилентерефталата;
- в качестве облицовочного отделочного материала используют текстурную бумагу плотностью 60-110 г/м².
Заявленная совокупность существенных признаков заявленного изобретения обеспечивает достижение технического результата, который заключается в том, что пленка из полиэтилентерефталата (ПЭТФ или ПЭТ/PET), обладает высокой (в 10 раз выше, чем у полиэтиленовой пленки) механической прочностью, выдерживает высокую температуру, что исключает возможность появления микроразрывов на поверхности обработанной панели. Использование ПЭТ пленки позволяет использовать более простые и дешевые отделочные материалы, которые при использовании известных технологий не подходят, поскольку не выдерживают механических воздействий в процессе прессования.
Помимо этого, использование ПЭТ пленки позволяет избежать значительных дополнительных расходов, связанных с хромированием пресс-формы в результате окисления этих поверхностей. При использовании ПЭТ пленки в хромировании пресс-форм нет необходимости.
Заявленный способ реализуют следующим образом.
Способ изготовления облицовочной профилированной панели с декоративной поверхностью включает использование отделочного облицовочного материала, наложение его на поверхность панели и приклеивание его к поверхности панели с одновременным формированием профиля панели путем прессования с использованием пресс-формы.
2
Предварительно в пресс-форме поверх отделочного облицовочного материала закрепляют пленку прозрачного полимерного материала, обладающую устойчивостью к высоким температурам и высокой механической прочностью, достаточной для исключения появления микроразрывов на поверхности обработанной панели. В качестве такого прозрачного полимерного материала используют пленку, изготовленную из полиэтилентерефталата (ПЭТФ или ПЭТ/PET) обладающую устойчивостью к высоким температурам и высокой механической прочностью. В качестве облицовочного отделочного материала используют текстурную бумагу плотностью 60-110 г/м. В качестве клея используют карбамидоформальдегидную смолу с хлористым аммонием в качестве отвердителя. Перед формированием профиля панель одновременно с нанесением клея увлажняют, после чего прессование производят в течение 80-180 секунд при температуре 115-135°С и максимальном давлении 170 бар.
Заявленная технология может быть реализована с использованием известного оборудования, технических и технологических средств. Возможность промышленного применения заявленного технического решения подтверждается известными и описанными в заявке средствами и методами, с помощью которых возможно осуществление изобретения в том виде, как оно охарактеризовано в формуле изобретения.